(57)【特許請求の範囲】
【請求項１】
下記式（１）で示されるアミン化合物を、０．１〜１０重量％含有したポリオレフィン組成物よりなる防虫材。
Ｒ1−Ｎ〔（ＣＨ2ＣＨ2Ｏ）nＲ2〕2             （１）
〔ただし、Ｒ1は炭素数１２〜１８のアルキル基またはアルケニル基を表し、ｎは１〜３の整数を表し、Ｒ2はＨまたはＣＯＲ3（Ｒ3は炭素数１１〜１７のアルキル基を表す。）を表す。〕
【請求項２】
請求項１記載のポリオレフィン組成物からなるフィルムを製袋してなる果実栽培用袋。
【発明の詳細な説明】
【０００１】
【発明が属する技術分野】
本発明は、果樹園または農園において、作物の虫害を効果的に防止できるだけでなく、果樹園及び農園領域の虫に対する忌避効果を有する防虫材を提供するものである。
【０００２】
【従来の技術】
果樹園または農園においては、作物の虫害を防止するため、一般に領域全体への殺虫剤の散布が行われている。
【０００３】
殺虫剤の散布は、植え付け時、成長時、収穫前等、定期的に行わなければならないため、多くの手間がかかっていた。また、植物体や土壌に殺虫剤が直接触れるため、近年では農作物中の残留薬剤の問題も指摘されつつある。
【０００４】
そのため、殺虫剤の使用は極力抑えることが必要であり、果実等の農作物にあっては、栽培用袋でそれを覆い、物理的に虫が取り付けないようにして栽培する方法などがとられている。しかし、こうした袋で農作物を覆う方法では、周囲への虫の誘因を防ぐことはできず、袋で覆った果実等のみしか虫害から守ることはできなかった。
【０００５】
こうした中、近年、虫に対する忌避効果を有する種々の防虫材が提案されている。例えば、特開平６−２０５６１９号公報には、モノステアリン酸グリセロールが樹脂中に混入されてなる防虫効果を有する樹脂材料が示されている。
【０００６】
【発明が解決しようとする課題】
上記モノステアリン酸グリセロールが混入されてなる樹脂材料は、良好な虫に対する忌避効果を有する材料であるが、さらに、その忌避効果を高めた防虫材の開発が望まれていた。
【０００７】
【課題を解決するための手段】
本発明者らは上記問題点を解決するため鋭意研究を重ねた結果、特定の組成をもつポリオレフィン組成物が優れた防虫効果をもつことを見いだし、本発明を完成するに至った。
【０００８】
すなわち本発明は、下記式（１）で示されるアミン化合物を、０．１〜１０重量％含有したポリオレフィン組成物よりなる防虫材である。
【０００９】
Ｒ1−Ｎ〔（ＣＨ2ＣＨ2Ｏ）nＲ2〕2             （１）
〔ただし、Ｒ1は炭素数１２〜１８のアルキル基またはアルケニル基を表し、ｎは１〜３の整数を表し、Ｒ2はＨまたはＣＯＲ3（Ｒ3は炭素数１１〜１７のアルキル基を表す。）を表す。〕
【００１０】
【発明の実施の形態】
本発明で用いるアミン化合物は、式（１）におけるＲ1の炭素数５〜２２のものが用いられるが、より好ましい結果を得るためには、１２〜１８のものが好適である。炭素数が小さすぎる場合には、後述するフィルムとして用いた場合にフィルムがブロッキングしやすくなる。また、炭素数が大きすぎる場合には、防虫効果や後述する防曇性が不足する。また、Ｒ3は炭素数５〜２２のものが用いられるが、上記と同様な理由で、炭素数１１〜１７のものが好適である。
【００１１】
また、式（１）におけるｎは１〜３のものが用いられるが、ｎ＝１のものが最も優れている。
【００１２】
これらのアミン化合物は、防曇性、帯電防止性を併せ持っている。特に優れた防虫効果、及び防曇性を発現させるためには、ラウリルジエタノールアミン、ミリスチルジエタノールアミン、パルミチルジエタノールアミン、ステアリルジエタノールアミン、オレイルジエタノールアミン、ステアリルジエタノールアミンモノステアレート、ステアリルジエタノールアミンジステアレート、ステアリルジエタノールアミンモノミリステート、ステアリルジエタノールアミンモノパルミテート、パルミチルジエタノールアミンモノパルミテート等、及びこれらの混合物を用いることが好ましい。
【００１３】
また、本発明で用いるアミド化合物は、式（２）におけるＲ4の炭素数５〜２２のものが用いられるが、より好ましい結果を得るためには、１１〜１７ものが好適である。炭素数が小さすぎる場合には、フィルムとして用いた場合にフィルムがブロッキングしやすくなる。また、炭素数が大きすぎる場合には、防虫効果や防曇性が不足する。また、Ｒ3も炭素数５〜２２のものが用いられるが、上記と同様な理由で、炭素数１１〜１７のものが好適である。
【００１４】
また、式（２）におけるｍは１〜３のものが用いられるが、ｍ＝１のものが最も優れている。
【００１５】
これらのアミド化合物も、防曇性、帯電防止性を併せ持っている。特に優れた防虫効果、及び防曇性を発現させるためには、ラウリン酸ジエタノールアミド、ミリスチン酸ジエタノールアミド、パルミチン酸ジエタノールアミド、ステアリン酸ジエタノールアミド、オレイン酸ジエタノールアミド、ステアリン酸ジエタノールアミドモノステアレート等、及びこれらの混合物を用いることが好ましい。
【００１６】
また、後述する果実栽培用袋として用いる場合には、式（１）で示されるアミン化合物のほうが式（２）で示されるアミド化合物より防曇性が優れている。
【００１７】
ここで、同じアミン化合物またはアミド化合物でも、前記式（１）または式（２）で示される構造でないものの場合、本発明ほどの優れた防虫効果は得られない。また、これらのアミン化合物及びアミド化合物は、前記の如く防曇性を有する化合物であるが、同じ防曇性を有する化合物でも防曇剤として一般に使用される多価アルコールの脂肪酸エステル、例えばグリセリン脂肪酸エステル、ソルビタン脂肪酸エステル、ペンタエリスリトール脂肪酸エステル、ポリオキシエチレンソルビタン脂肪酸エステル、ポリエチレングリコール脂肪酸エステル、ポリグリセリン脂肪酸エステル等では、防曇性は優れているものの、防虫効果、忌避効果は十分ではなくなる。
【００１８】
アミン化合物またはアミド化合物の含有濃度は、ポリオレフィン組成物中に０．１〜１０重量％である。後述する棒状、板状成形体やロープ、網として用いる場合は、１〜７重量％が好ましい。０．１重量％より少ない場合は十分な防虫効果が発揮できず、また、１０重量％より多いと成形が困難になり、また、強度も不足する。
【００１９】
また、フィルムとして用いる場合は、０．２〜３重量％が好ましい。０．１重量％より少ないと防虫効果や防曇性が不足し、１０重量％より多いと成形が困難となり、またフィルムがブロッキングし易くなる。
【００２０】
本発明で用いるポリオレフィンは特に限定されず公知のものが用いられる。例えば、エチレン、プロピレン、１−ブテン、１−ペンテン、１−ヘキセン、４−メチル−１−ペンテン等のα−オレフィンの単独重合体、上記α−オレフィンどうしの共重合体、上記α−オレフィンと共重合可能なα−オレフィン以外の単量体とα−オレフィンとの共重合体、及びこれらの混合物等である。上記のα−オレフィン以外の単量体としては、酢酸ビニル、マレイン酸、ビニルアルコール、メタクリル酸、メタクリル酸メチル、メタクリル酸エチル等を挙げることができる。
【００２１】
これらのポリオレフィンの中でも、ポリプロピレン、ポリエチレン、プロピレン−エチレン共重合体、プロピレン−１−ブテン共重合体、エチレン−プロピレン−１−ブテン共重合体が化学的安定性の点で好ましい。
【００２２】
本発明の防虫材は、上記のアミン化合物またはアミド化合物をポリオレフィン中に練り込み、一定の形態に加工して使用する。加工形態及び使用方法は特に制限されないが、一般に、棒状、板状成形体、ロープ、網、フィルム、袋などに加工して好適に使用できる。
【００２３】
本発明の防虫材を棒状、板状成形体として使用する場合は、上記のアミン化合物またはアミド化合物をポリオレフィンに練り込み、射出成形、押し出し成形、カレンダー成形等により、プレート、シート、あるいは杭等の形状に成形する。成形物を農園または果樹園の回りに張り巡らすか、または吊し、あるいは杭状成形体を打ち込むことによって、防虫効果、害虫の忌避効果を得ることができる。
【００２４】
本発明の防虫材をロープまたは網として使用する場合は、上記のアミンまたはアミドをポリオレフィンに練り込み、インフレーション一軸延伸によってヤーンに成形し、またはモノフィラメント成形法で繊維とし、これらをよりあわせてロープとする方法。またはこれらを網に加工し、あるいはネトロン方式を用いて直接網を成形する方法が用いられる。これらの方法で得られたロープまたは網を、農園または果樹園の回りに張り巡らすか、全体を覆うことによって、農園または果樹園全体に対する防虫効果、害虫の忌避効果を得ることができる。
【００２５】
本発明の防虫材をフィルムとして使用する場合は、上記のアミン化合物またはアミド化合物をポリオレフィンに練り込み、押し出し成形により一軸または二軸延伸フィルム、キャストフィルム、またはインフレーションフィルムとする。得られたフィルムを農園または果樹園の回りに張り巡らすか、あるいは全体を覆うことによって、農園または果樹園全体に対する防虫効果、害虫の忌避効果を得ることができる。
【００２６】
本発明の防虫材を果実栽培用袋として使用する場合は、上記のアミン化合物またはアミド化合物を練り込んだポリオレフィンをキャストフィルムまたは二軸延伸フィルムに加工した後、溶断シールやヒートシールして袋とする方法や、インフレーション製膜法によって袋とし、果樹園において未成熟の果実にかぶせる方法が用いられる。
【００２７】
この様にして用いた果実栽培用袋は果実に対する防虫効果があるだけでなく、果樹園全体に対する害虫の忌避効果もある。また、袋が透明なため、果実の成熟状態を容易に観察でき、防曇性を併せもっているため、果実から発生した水分や外気湿度の変化により袋に結露した水滴にによって、袋の内外面が曇るのを防ぐこともできる。
【００２８】
本発明の果実栽培用袋に用いるフィルムは単層であってもよく、複層であっても良い。単層の場合のポリオレフィンは上述したポリオレフィンの中でも、透明性、フィルム剛性が良好なホモポリプロピレン、プロピレン−αオレフィン共重合体を用いるのが一般的である。
【００２９】
また、複層とする代表的な態様を例示すれば、基材層は上記のホモポリプロピレン又はプロピレン−α−オレフィン共重合体、またはこれらの混合物を用い、表層にはシール性や防曇性の発現に優れた樹脂よりなる層、例えば、ポリエチレン、プロピレン−エチレン共重合体、エチレン−１−ブテン共重合体、エチレン−プロピレン−１−ブテン共重合体、及びこれらのポリオレフィンを主成分とするブレンド物等よりなる層を片面または両面に積層する態様が挙げられる。このときアミン化合物またはアミド化合物は、基材層、表層のいずれに含有されていてもよく、また両方に含有されていてもよいが、フィルム全体の含有量は上記範囲でなければならない。
【００３０】
本発明において、果実栽培用袋を形成するフィルムは用途に応じ、１０〜６０μの厚さものが選択される。また、複層とする場合には表層の厚みは芯層の３０％以下好ましくは２０％以下とすることが、透明性、フィルム剛性の点で好ましい。
【００３１】
また、本発明の果実栽培用袋には細孔を設けることによって、防曇性及び防虫効果がより優れたものとなる。細孔の大きさは、害虫の大きさ、及び果実の呼吸を勘案すると、直径０．１〜２ｍｍ、５０００〜５０００００個／ｍ2、好ましくは直径０．２〜１ｍｍ、１００００〜２０００００個／ｍ2である。
【００３２】
本発明の果実栽培用袋を形成するフィルムの製造方法は、上記の方法であれば特に制限されないが、ポリオレフィンにアミン化合物またはアミド化合物を混合した樹脂を溶融させ、Ｔダイより押出し、キャストフィルムとした後に片面または両面をコロナ放電する方法。また、Ｔダイより押し出した上記樹脂を二軸に延伸し、片面または両面をコロナ放電処理する方法等が用いられる。
【００３３】
積層フィルムの場合には、表層樹脂と基材層樹脂を共押出する方法、基材層に表層樹脂をラミネートする方法等が用いられる。
【００３４】
コロナ放電処理は必ずしも必要ではないが、より優れた防曇性を発現させるために有利である。コロナ放電処理密度は使用する樹脂によって異なるが、一般的には１０〜５０Ｗ・ｍｉｎ／ｍ2である。
【００３５】
また、二軸延伸したほうが、フィルム剛性、透明性、及び表面光沢の点で好ましい。延伸倍率は、一般にはフィルムの流れ方向（ＭＤ）に３〜６倍及び該方向と直角の方向（ＴＤ）に７〜１２倍である。
【００３６】
本発明で用いる果実栽培用袋には必要に応じて、滑剤、アンチブロッキング剤等を添加することができる。また、袋の上部に印刷を施すことにより、直射日光によって日焼けし易い果実等を均一に成熟させることができる。
【００３７】
【発明の効果】
本発明の防虫材は上記の説明のように、特定の組成をもつポリオレフィン組成物を用いることによって、果樹園または農園における作物の虫害を効果的に防止できるだけでなく、果樹園及び農園領域の虫に対する忌避効果を発揮する。本発明に用いるアミン化合物及びアミド化合物が優れた防虫効果及び害虫に対する忌避効果を有しているものと考えられる。
【００３８】
また、本発明の防虫材を果実栽培用袋として使用した場合、従来の栽培用袋では得られなかった防虫効果、忌避効果、及び防曇効果を併せもつため、果実の生育状態を観察しながら極めて効果的に栽培することができる。
【００３９】
本発明の防虫材は以上のような特性を持つため、果樹園または農園において、作物の虫害や、果実の受粉期における交配の被害を効果的に防止できるだけでなく、果樹園及び農園領域の虫に対する忌避効果を発揮する。特に蚊、ユスリ蚊、蛾、カメ虫、コガネ虫、及びこれらの幼虫が発生しにくい。また、農園内で作業を行う従業者にも害虫による作業妨害が無くなり、防虫服、器具の着用なしで作業ができるなど、有用な防虫材として好適に使用できる。
【００４０】
【実施例】
以下、本発明を実施例及び比較例を揚げて説明するが、本発明はこれらの実施例に限定されるものではない。
【００４１】
以下の実施例に用いた評価方法について説明する。
【００４２】
（１）梨に対するカメ虫の防虫効果
５：全く虫が袋に寄付かない。
【００４３】
４：殆ど虫が袋に寄付かない。
【００４４】
３：若干虫が袋に寄付く。
【００４５】
２：虫が袋に寄付く。
【００４６】
１：かなり袋に虫が寄付く。
【００４７】
（２）農園または果樹園領域のカメ虫の忌避効果
５：全く虫が域内に寄付かない。
【００４８】
４：殆ど虫が域内に寄付かない。
【００４９】
３：若干虫が域内に寄付く。
【００５０】
２：虫が域内に寄付くが、若干の忌避効果はある。
【００５１】
１：かなり虫が域内に寄付き、忌避効果が全くない。
【００５２】
（３）果実栽培用袋の防曇効果
５：袋に曇りが全くなく、果実の状態がよく観察できる。
【００５３】
４：袋に多少曇りがあるが、果実の状態はよく観察できる。
【００５４】
３：袋が曇っているが、果実の状態は観察できる。
【００５５】
２：袋が曇っていて、果実の状態がよく観察できない。
【００５６】
１：袋が曇っていて、果実の状態が全く観察できない。
【００５７】
実施例１
ホモポリプロピレン（ＭＩ＝２）にステアリルジエタノールアミンモノステアレートを１重量％加え、溶融混練したものを基材層用樹脂とした。一方、エチレン含有量６モル％のプロピレン−エチレンランダム共重合体を表層用樹脂として用い、テンター法二軸延伸装置及びインラインラミ装置を用いて２０μｍの基材層の両面に各２μｍの表層を積層した二軸延伸フィルムとした。なお、延伸倍率はＭＤに４．５倍、ＴＤに１０倍とし、フィルムの両面に３０Ｗ・ｍｉｎ／ｍ2のコロナ放電処理を施した。このフィルムを溶断シール法により２０ｃｍ×３０ｃｍの袋とし、さらに、直径０．５ｍｍの孔を３００００個／ｍ2の割合で空け、果実栽培用袋とした。
【００５８】
このようにして得られた果実栽培用袋を１００ｍ2の梨園のすべての梨に紐を用いて装着した。果実栽培用袋の防曇効果及び梨に対する防虫効果、果樹園全体の忌避効果を観察し、結果を表１に示した。
【００５９】
実施例２
アミン化合物として、ステアリルジエタノールアミンを０．３重量％添加した他は実施例１と同様に行った。結果を表１に示した。
【００６０】
実施例３
アミン化合物として、ミリスチルジエタノールアミンモノパルミテートを２重量％添加した他は実施例１と同様に行った。結果を表１に示した。
【００６１】
実施例４
アミン化合物の代わりにアミド化合物として、ステアリン酸エタノールアミドを１重量％添加した他は実施例１と同様に行った。結果を表１に示した。
【００６２】
実施例５
アミン化合物の代わりにアミド化合物として、ミリスチン酸ジエタノールアミドを０．５重量％添加した他は実施例１と同様に行った。結果を表１に示した。
【００６３】
実施例６
ステアリルジエタノールアミンを０．２重量％、ラウリン酸ジエタノールアミドを１重量％添加した他は実施例１と同様に行った。結果を表１に示した。
【００６４】
実施例７
果実栽培用袋に孔を空けなかった他は実施例１と同様に行った。
【００６５】
結果を表１に示した。
【００６６】
比較例１
１００ｍ2梨の梨園になにも施さず、梨に対する防虫効果及び果樹園全体の忌避効果を観察し、結果を表１に示した。
【００６７】
比較例２
アミン化合物を添加しなかった他は実施例１と同様に行った。
【００６８】
結果を表１に示した。
【００６９】
比較例３
アミン化合物の代わりにグリセリンモノステアレートを１重量％添加した他は実施例１と同様に行った。結果を表１に示した。
【００７０】
比較例４
アミン化合物の代わりにソルビタンモノパルミテートを１重量％添加した他は実施例１と同様に行った。結果を表１に示した。
【００７１】
比較例５
アミン化合物の代わりにステアリン酸アミドを１重量％添加した他は実施例１と同様に行った。結果を表１に示した。
【００７２】
比較例６
ステアリルジエタノールアミンモノステアレートを１２重量％とした他は実施例１と同様に行ったが、フィルムがブロッキングし、果実栽培用袋に成形できなかった。
【００７３】
【表１】
0003821884.tif 000002